【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
下記のものを含む、鉄鋼鋳造用の非永久鋳型上またはコア上に鋳型コーティングを生成させるための耐火コーティング組成物
a)炭酸のアルカリ金属塩もしくはアルカリ土類金属塩、及び／又は、二リン酸のアルカリ金属塩もしくはアルカリ土類金属塩、
b)キャリア液体、及び
c)耐火材料。
【請求項２】
下記のものを含む、請求項１に記載の耐火コーティング組成物。
a)炭酸のアルカリ金属塩もしくはアルカリ土類金属塩と、二リン酸のアルカリ金属塩もしくはアルカリ土類金属塩。
【請求項３】
前記炭酸のアルカリ金属塩もしくはアルカリ土類金属塩が、第一炭酸塩または第二炭酸塩であり、及び／又は二リン酸のアルカリ金属塩もしくはアルカリ土類金属塩が、二リン酸二水素である、請求項１又は２に記載の耐火コーティング組成物。
【請求項４】
前記耐火コーティング組成物が、1：26〜10：2.6の範囲、好ましくは1：13〜5：2.6の範囲、特に好ましくは1：5.2〜1：1.3の範囲の炭酸のアルカリ金属塩もしくはアルカリ土類金属塩と二リン酸のアルカリ金属塩もしくはアルカリ土類金属塩とのモル比を有する、及び/又は
炭酸のアルカリ金属塩もしくはアルカリ土類金属塩と二リン酸のアルカリ金属塩もしくはアルカリ土類金属塩とを含み、好ましくは炭酸のアルカリ金属塩もしくはアルカリ土類金属塩と二リン酸のアルカリ金属塩もしくはアルカリ土類金属塩との混合物を含み、及び
前記耐火コーティング組成物が、pH 7〜9.9、好ましくはpH 7.5〜9.5を有する、請求項２又は３に記載の耐火コーティング組成物。
【請求項５】
前記耐火コーティング組成物が、被覆性耐火コーティングである、請求項１〜４のいずれか１項に記載の耐火コーティング組成物。
【請求項６】
(i)前記炭酸のアルカリ金属塩もしくはアルカリ土類金属塩が炭酸水素ナトリウムまたは炭酸ナトリウムであり、及び/又は
(ii)前記二リン酸のアルカリ金属塩もしくはアルカリ土類金属塩が二リン酸二水素二ナトリウムである、
請求項１〜５のいずれか１項に記載の耐火コーティング組成物。
【請求項７】
下記のものを含む、請求項１〜６のいずれか１項に記載の耐火コーティング組成物
(a)前記耐火コーティング組成物の全質量に基づいて、0.1〜50質量％、好ましくは0.5〜30質量％、特に好ましくは3〜15質量％の前記炭酸のアルカリ金属塩もしくはアルカリ土類金属塩、及び/又は
(b)前記耐火コーティング組成物の全質量に基づいて、0.1〜50質量％、好ましくは0.5〜30質量％、特に好ましくは3〜15質量％の前記二リン酸のアルカリ金属塩もしくはアルカリ土類金属塩。
【請求項８】
前記キャリア液体が
a)水であるかまたは水を含有し、及び/又は
b)好ましくは１種以上の有機溶媒であるかまたは１種以上の有機溶媒を含有し、前記有機溶媒の１種又はすべてが１種または複数種のアルコールであることが好ましく、
前記キャリア液体がアルコールであるかまたはアルコールであることが好ましく、好ましくはメタノール、エタノール、1-プロパノール、2-プロパノール、n-ブタノール、イソブタノール、sec-ブタノール、tert-ブタノール、ペンタン-1-オール、ペンタン-2-オール、ペンタン-3-オール、2-メチルブタン-1-オール、2-メチルブタン-2-オール、3-メチルブタン-1-オール、3-メチルブタン-2-オール、2,2-ジメチルプロパン-1-オール、ヘキサン-1-オール、ヘキサン-2-オール、ヘキサン-3-オール、2-メチルペンタン-1-オール、3-メチルペンタン-1-オール、4-メチルペンタン-1-オール、2-メチルペンタン-2-オール、3-メチルペンタン-2-オール、4-メチルペンタン-2-オール、2-メチルペンタン-3-オール、3-メチルペンタン-3-オール、2,2-ジメチルブタン-1-オール、2,3-ジメチルブタン-2-オール、3,3-ジメチルブタン-1-オール、2,3-ジメチルブタン-2-オール、3,3-ジメチルブタン-2-オール、2-エチルブタン-1-オールおよびそれらの混合物からなる群から選択されるアルコールを含有し、エタノール、1-プロパノール、2-プロパノールおよびそれらの混合物が特に好ましい、請求項１〜７のいずれか１項に記載の耐火コーティング組成物。
【請求項９】
下記のものを含む、請求項１〜８のいずれか１項に記載の耐火コーティング組成物
a)いずれの場合においても前記耐火コーティング組成物の全質量に基づいて、3〜15質量％の炭酸水素ナトリウム及び/又は炭酸ナトリウム、ならびに3〜15質量％の二リン酸二水素二ナトリウム、
b)水、エタノール、1-プロパノール、2-プロパノール及びそれらの混合物からなる群から選択されることが好ましいキャリア液体、
c)シリカ、酸化アルミニウム(好ましくはα-アルミナ)、二酸化ジルコニウム、ケイ酸アルミニウム、ムライト、ジルコンサンド、ケイ酸ジルコニウム、オリビン、タルク、マイカ、コークス、長石、珪藻土、か焼カオリン、カオリナイト、メタカオリナイト、ケイ酸マグネシウム、酸化鉄、ボーキサイト、黒鉛、及びそれらの混合物からなり、好ましくはケイ酸マグネシウム(特にタルク)、ケイ酸ジルコニウム及びそれらの混合物からなる群から選択される耐火材料、
ここで、前記耐火コーティング組成物がpH 7〜9.9、好ましくはpH 7.5〜9.5を有し、及び
a)炭酸水素ナトリウムまたは炭酸ナトリウムとb)二リン酸二水素二ナトリウムとの質量比が、好ましくは1：10〜10：1の範囲、より好ましくは1：5〜5：1の範囲、特に好ましくは1：2〜2：1の範囲である。
【請求項１０】
珪砂及び酸によって硬化されているバインダーを含むことが好ましい鉄鋼鋳造用の非永久鋳型またはコアをコーティングするための、好ましくは鋳造作業中に鋳造物の表面上の白膜形成を防止するかまたは低減するための、請求項１〜９のいずれか１項に記載の耐火コーティング組成物の使用。
【請求項１１】
下記のものを含む耐火コーティング組成物の、請求項１０に記載の使用
a)炭酸のアルカリ金属塩もしくはアルカリ土類金属塩、
b)キャリア液体、及び
c)耐火材料。
【請求項１２】
下記の工程を含む、鋳造物の製造方法：
(i)酸によって硬化される１種以上のバインダーおよび珪砂を含むことが好ましい化学結合鋳型基材から構成される鋳造用鋳型を準備するかまたは製造する工程、
(ii)前記鋳造用鋳型の少なくとも１つの領域を前記請求項１〜９のいずれか１項に記載の耐火コーティング組成物でコーティングし、コートされた前記耐火コーティング組成物を乾燥する工程、
(iii)前記鋳造用鋳型に溶融鉄-炭素合金を充填する工程、
(iv)前記鋳造用鋳型内で前記鉄-炭素合金を凝固させて鋳造物を得る工程。
【請求項１３】
鋳造物を製造するための化学結合鋳型基材から構成される鋳造用鋳型であって、前記化学結合鋳型基材が好ましくは酸によって硬化されている１種以上のバインダー及び珪砂を含み、前記鋳造用鋳型の少なくとも１つの領域が請求項１〜９のいずれか１項に記載の耐火コーティング組成物でコートされている、前記鋳型。
【請求項１４】
鋳造工業用の耐火コーティングにおける添加剤としての、炭酸のアルカリ金属塩もしくはアルカリ土類金属塩と二リン酸のアルカリ金属塩もしくはアルカリ土類金属塩との混合物の使用。